(57)【要約】【課題】ニッケルを含む前駆体の焼成を短時間で効率的に行えるリチウム二次電池用正極活物質の製造方法を提供するものである。【解決手段】リチウム二次電池用正極活物質の製造方法は、炭酸リチウムとＬｉ以外の金属元素を含む化合物とを混合して前駆体を得る混合工程と、前駆体を焼成してリチウム複合化合物を得る焼成工程とを有し、焼成工程は、前駆体を転動させつつ熱処理を行う熱処理工程を有し、熱処理工程で用いるロータリーキルン１Ａは、炉心管１０Ａの中央部に、炉心管の容積の４〜６４％に相当する容積の内筒管３０Ａが挿通されており、前記内筒管３０Ａは、前駆体に向けて酸化性ガスを吹き付ける第１給気系統であり、前記炉心管１０Ａの内周面と前記内筒管３０Ａの外周面との間の空間である給気経路４０Ａを軸方向に向けて酸化性ガスを流す第２給気系統を有する。【選択図】図2
2019075253.tif 000002
【特許請求の範囲】
【請求項１】
下記式（１）のリチウム複合化合物にて示されるリチウム二次電池用正極活物質の製造方法において、
炭酸リチウムと下記式（１）中のＬｉ以外の金属元素を含む化合物とを混合する混合工程と、
前記混合工程を経て得られた前駆体を焼成して下記式（１）で表されるリチウム複合化合物を得る焼成工程と、を有し、
前記焼成工程は、
前記前駆体を焼成炉の炉心管内で転動させつつ熱処理を行う熱処理工程を少なくとも有し、
前記焼成炉は、
前記炉心管の内周面側に向けて酸化性ガスを噴射する第１給気系統と、
前記炉心管の軸方向に向けて酸化性ガスを流す第２給気系統と、を備え、
前記第１給気系統は、前記炉心管内に、当該炉心管の容積の４〜６４％に相当する容積の内筒管を用いて構成され、
前記熱処理工程においては、
前記炉心管内で上流側から下流側に向けて転動しつつ流下する前記前駆体に前記第１給気系統である内筒管から前記酸化性ガスを吹き付けると共に、前記前駆体から発生する炭酸ガスを前記第２給気系統による前記酸化性ガスの気流で排気しながら前記熱処理を行うことを特徴とするリチウム二次電池用正極活物質の製造方法。
Ｌｉ１＋ａＭ１Ｏ２+α・・・（１）
（但し、前記式（１）中、Ｍ１はＬｉ以外の金属元素であって少なくともＮｉを含み、Ｍ１当たりにおける前記Ｎｉの割合が７０原子％を超え、ａ及びαは、−０．１≦ａ≦０．２、−０．２≦α≦０．２、を満たす数である。）
【請求項２】
前記炉心管の内層、または前記内筒管の外層の少なくともいずれか一方は、金属ニッケル材あるいはニッケル合金材からなることを特徴とする請求項１に記載のリチウム二次電池用正極活物質の製造方法。
【請求項３】
前記炉心管、または前記内筒管の少なくともいずれか一方は、二重以上の多層構造であることを特徴とする請求項１または請求項２に記載のリチウム二次電池用正極活物質の製造方法。
【請求項４】
前記炉心管、または前記内筒管は、鉄系の高温耐熱材からなる層を有することを特徴とする請求項１から請求項３のいずれか一項に記載のリチウム二次電池用正極活物質の製造方法。
【請求項５】
前記第２給気系統は、前記炉心管の内周面と前記内筒管の外周面との間の空間を給気経路として構成されることを特徴とする請求項１から請求項４のいずれか一項に記載のリチウム二次電池用正極活物質の製造方法。
【請求項６】
炭酸リチウムと下記式（２）中のＬｉ以外の金属元素を含む化合物とを混合する混合工程と、
前記混合工程を経て得られた前駆体を焼成して下記式（２）で表されるリチウム複合化合物を得る焼成工程と、を有し、
前記焼成工程は、
前記混合工程で得られた混合物を２００℃以上かつ４００℃以下の熱処理温度で０．５時間以上かつ５時間以下にわたって熱処理することで第１前駆体を得る第１熱処理工程と、
前記第１前駆体を４５０℃以上かつ９００℃以下の熱処理温度で０．１時間以上かつ５０時間以下にわたって熱処理を行うことで第２前駆体を得る第２熱処理工程と、
前記第２前駆体を７００℃以上かつ９００℃以下の熱処理温度で０．１時間以上かつ５０時間以下にわたって熱処理を行うことでリチウム複合化合物を得る第３熱処理工程と、を有し、
前記第２熱処理工程及び前記第３熱処理工程の何れか一方又は両方の熱処理工程を、前記炉心管内で上流側から下流側に向けて転動しつつ流下する前記第１前駆体あるいは前記第２前駆体に酸化性ガスを吹き付けると共に、前記第１前駆体あるいは前記第２前駆体から発生する炭酸ガスを酸化性ガスの気流で排気しながら熱処理することを特徴とする請求項１から請求項５のいずれか一項に記載のリチウム二次電池用正極活物質の製造方法。
Ｌｉ１＋ａＮｉｂＭｎｃＣｏｄＭ２ｅＯ２＋α  ・・・（２）
（但し、前記式（２）中、Ｍ２は、Ｍｇ、Ａｌ、Ｔｉ、Ｚｒ、Ｍｏ及びＮｂからなる群より選択される少なくとも１種の元素であり、ａ、ｂ、ｃ、ｄ、ｅ及びαは、−０．１≦ａ≦０．２、０．７＜ｂ≦１．０、０≦ｃ＜０．３、０≦ｄ＜０．３、０≦ｅ≦０．２５、ｂ＋ｃ＋ｄ＋ｅ＝１、及び、−０．２≦α≦０．２、を満たす数である。）
【発明の詳細な説明】
【技術分野】
【０００１】
本発明は、リチウム二次電池の正極に用いられる正極活物質の製造方法に関する。
【背景技術】
【０００２】
高いエネルギー密度を有し、小型で軽量な二次電池として、リチウム二次電池が広く普及している。リチウム二次電池は、ニッケル・水素蓄電池やニッケル・カドミウム蓄電池等の他の二次電池と比較して、エネルギー密度が高く、メモリ効果が小さいといった特徴を有している。そのため、携帯電子機器、家庭用電気機器等の小型電源から、電力貯蔵装置、無停電電源装置、電力平準化装置等の定置用電源や、船舶、鉄道車両、ハイブリッド鉄道車両、ハイブリット自動車、電気自動車等の駆動電源等の中型・大型電源に至るまでその用途が拡大している。
【０００３】
特に、リチウム二次電池を中型・大型電源として用いる場合には、電池の高エネルギー密度化が要求される。電池の高エネルギー密度化の実現には、正極及び負極の高エネルギー密度化が必要であり、正極及び負極に用いられる活物質の高容量化が要求されている。
【０００４】
高い充放電容量を有する正極活物質としては、α−ＮａＦｅＯ２型の層状構造を有するＬｉＭＯ２（Ｍは、Ｎｉ、Ｃｏ、Ｍｎ等の金属元素を示す。）で表されるリチウム複合化合物が知られている。この正極活物質は、特にニッケルの比率が高くなるほど容量が高くなる傾向を示すことから、電池の高エネルギー密度化を実現する正極活物質として期待されている。
【０００５】
リチウム二次電池用の正極活物質は、出発原料を熱処理して仮焼ないし一次焼成された前駆体を合成し、その前駆体を更なる熱処理で本焼成することにより製造するのが一般的である。通常、これらの熱処理では、出発原料或いは前駆体をセラミックス製等の焼成容器に充填し、その焼成容器をローラー等で搬送して焼成ゾーンを通過させながら加熱する手法が採られている。
【０００６】
しかしながら、焼成容器を搬送させながら行う手法では、昇降温が繰り返されることにより熱応力で焼成容器が破損したり、リチウム源との反応により焼成容器が劣化して変形、亀裂等を生じたりするため、一定期間毎に焼成容器の更新を要し、生産コストが高くなる傾向がある。特に、ニッケルの比率が高いリチウム複合化合物を製造する場合には、Ｎｉ２＋をＮｉ３＋へと十分に酸化させるために炉内全体を酸化性雰囲気に保つ必要があるので、酸化性ガスの必要量が嵩み生産コストが極めて高くなる傾向が強い。
【０００７】
そこで、リチウム複合化合物の形成反応を行う焼成炉として、ロータリーキルンを利用する技術が提案されている。ロータリーキルンは、特別な焼成容器を要さず、炉内を容易に酸化性雰囲気に保つことが可能であるといった特徴を有している。
【０００８】
例えば、特許文献１には、ロータリーキルンの内壁と接触するように装填された羽根により前駆体物質をキルン上部へかき上げながらかつ酸素含有ガスを供給しながら焼成を行う正極材の製造方法が開示されている（請求項１等参照）。
【０００９】
また、特許文献２には、Ｌｉ化合物と、Ｃｏ、Ｎｉ及びＭｎから選択される少なくとも１種の金属元素の化合物と、Ａｌ及び遷移金属から選択される少なくとも１種の金属元素の化合物との混合物を、酸素含有雰囲気下５００〜９００℃の温度で混合しながら第一段階の焼成を行った後、さらに８００〜１１００℃の温度で混合しながら又は静置して第二段階の焼成を行う正極活物質の製造方法が開示されている（請求項４等参照）。そして、焼成にロータリーキルン等が使用されることが記載されている（段落００１１参照）。
【００１０】
さらに、特許文献３には、ＮｉおよびＭ（ＭはＬｉ以外かつＮｉ以外の金属）をモル比ａ：（１−ａ）で含む遷移金属化合物と、炭酸リチウムとを、所定割合で混合し、得られた混合物の温度を、昇温および降温を繰り返しながら所定温度領域まで到達させ、その後、前記遷移金属化合物と前記炭酸リチウムとを５５０〜７５０℃で反応させ、得られた反応物を８００〜１１００℃で更に焼成炉中で加熱する正極活物質の製造方法が開示されている（請求項９等参照）。そして、焼成炉より前の工程は、例えば、ロータリーキルンを用いて行われる旨が記載されている（段落００１２参照）。
【先行技術文献】
【特許文献】
【００１１】
【特許文献１】特開平１１−１３９８２９号公報
【特許文献２】特開２００２−２６０６５５号公報
【特許文献３】国際公開第２００９／９８８３５号
【発明の概要】
【発明が解決しようとする課題】
【００１２】
正極活物質の前駆体を熱処理するにあたって、特許文献１〜３に開示されるようにロータリーキルンを使用すると、前駆体と酸素との接触確率が向上するため、ニッケルの比率が高くてもニッケルの酸化反応を比較的効率良く行うことができる。しかしながら、ニッケルの比率が高い正極活物質を工業的規模で安価ないし大量に生産するためには、前駆体に対して、より効率的に酸素を供給し、ニッケルが十分に酸化されたリチウム複合化合物を短時間で得ることが可能な製造方法が求められる。また、前駆体の原料として炭酸リチウムを使用する場合、高い充放電容量を示すリチウム複合化合物を速やかに焼成するには、前駆体から脱離する炭素分を焼成雰囲気中から確実に排除することも望まれる。
【００１３】
そこで、本発明は、ニッケルを含む前駆体の焼成を短時間で効率的に行えるリチウム二次電池用正極活物質の製造方法を提供することを目的とする。
【課題を解決するための手段】
【００１４】
前記課題を解決するために鋭意検討した結果、炉心管内を転動する前駆体に対して直接的に酸素元素を含む酸化性ガス（以下、酸化性ガスと言う）を吹き付けて酸素を供給する給気系統と、前駆体から発生する炭酸リチウム由来の炭酸ガスを掃気するための気流を給気する給気系統の２系統を備えた焼成炉を用いて、酸化反応を効率良く進行させる製造方法を見出した。
【００１５】
即ち、本発明は、下記式（１）のリチウム複合化合物にて示されるリチウム二次電池用正極活物質の製造方法において、炭酸リチウムと下記式（１）中のＬｉ以外の金属元素を含む化合物とを混合する混合工程と、前記混合工程を経て得られた前駆体を焼成して下記式（１）で表されるリチウム複合化合物を得る焼成工程と、を有し、前記焼成工程は、前記前駆体を焼成炉の炉心管内で転動させつつ熱処理を行う熱処理工程を少なくとも有し、前記焼成炉は、前記炉心管の内周面側に向けて酸化性ガスを噴射する第１給気系統と、前記炉心管の軸方向に向けて酸化性ガスを流す第２給気系統と、を備え、前記第１給気系統は、前記炉心管内に、当該炉心管の容積の４〜６４％に相当する容積の内筒管を用いて構成され、前記熱処理工程においては、前記炉心管内で上流側から下流側に向けて転動しつつ流下する前記前駆体に前記第１給気系統である内筒管から前記酸化性ガスを吹き付けると共に、前記前駆体から発生する炭酸ガスを前記第２給気系統による前記酸化性ガスの気流で排気しながら前記熱処理を行うことを特徴とする。
Ｌｉ１＋ａＭ１Ｏ２+α・・・（１）（但し、前記式（１）中、Ｍ１はＬｉ以外の金属元素であって少なくともＮｉを含み、Ｍ１当たりにおける前記Ｎｉの割合が７０原子％を超え、ａ及びαは、−０．１≦ａ≦０．２、−０．２≦α≦０．２、を満たす数である。）
【発明の効果】
【００１６】
本発明によれば、ニッケルを含む前駆体の焼成を短時間で効率的に行えるリチウム二次電池用正極活物質の製造方法を提供することができる。
【図面の簡単な説明】
【００１７】
【図１】本発明の一実施形態に係るリチウム二次電池用正極活物質の製造方法のフロー図である。
【図２】リチウム二次電池用正極活物質の製造に使用するロータリーキルン１Ａの概略構造を示す図である。
【図３】図２のロータリーキルンの炉心管と内筒管の断面図である。
【図４】他のロータリーキルン１Ｂの概略構造を示す図である。
【発明を実施するための形態】
【００１８】
以下、本発明の一実施形態に係るリチウム二次電池用正極活物質（以下、単に正極活物質と言うことがある。）とその製造方法について詳細に説明する。なお、以下の説明は、本発明の内容の具体例を示すものであり、本発明はこれらに限定されるものではない。本発明は、本明細書に開示される技術的思想の範囲内において当業者による様々な変更が可能である。
【００１９】
［正極活物質］
本実施形態に係る正極活物質は、リチウムと遷移金属とを含んで組成され、空間群Ｒ−３ｍに帰属される層状岩塩型の結晶構造（以下、層状構造ということがある。）を有するリチウム複合化合物である。この正極活物質は、電圧の印加によってリチウムイオンを可逆的に吸蔵及び放出することを可能としており、リチウム二次電池用（リチウムイオン二次電池用）の正極活物質として好適に用いられる。
【００２０】
本実施形態に係る正極活物質は、次の式（１）：
Ｌｉ１＋ａＭ１Ｏ２＋α・・・（１）
（但し、前記式（１）中、Ｍ１は、Ｌｉ以外の金属元素であって少なくともＮｉを含み、Ｍ１当たりにおける前記Ｎｉの割合が７０原子％を超え、ａ及びαは、−０．１≦ａ≦０．２、−０．２≦α≦０．２、を満たす数である。）で表される。
【００２１】
本実施形態に係る正極活物質は、リチウム（Ｌｉ）以外の金属元素（Ｍ１）当たりにおけるニッケル（Ｎｉ）の割合が７０原子％を超える組成を有することにより、高いエネルギー密度や高い充放電容量を実現することができる正極活物質である。なお、リチウム（Ｌｉ）以外の金属元素（Ｍ１）当たりにおけるニッケル（Ｎｉ）の割合は、７０原子％を超え１００原子％以下の範囲で適宜の値を採ることが可能である。このようにニッケルを高い割合で含む正極活物質であるが故にＮｉ２＋をＮｉ３＋へと酸化させる酸化反応が効率的に行われることは重要である。
【００２２】
リチウム（Ｌｉ）以外の金属元素（Ｍ１）としては、ニッケルの他に、遷移金属元素が含まれていてもよいし、非遷移金属元素が含まれていてもよいし、これらが組み合わされて含まれていてもよい。このような金属元素（Ｍ１）の具体例としては、マンガン（Ｍｎ）、コバルト（Ｃｏ）、アルミニウム（Ａｌ）、チタン（Ｔｉ）、ジルコニウム（Ｚｒ）、モリブデン（Ｍｏ）、ニオブ（Ｎｂ）、タングステン（Ｗ）、バナジウム（Ｖ）、クロム（Ｃｒ）、鉄（Ｆｅ）、マグネシウム（Ｍｇ）、カルシウム（Ｃａ）、銅（Ｃｕ）、亜鉛（Ｚｎ）、スズ（Ｓｎ）等が挙げられる。これらの中でも、層状構造を安定させる観点からは、コバルト（Ｃｏ）、マンガン（Ｍｎ）が含まれていることが好ましく、さらに、アルミニウム（Ａｌ）、チタン（Ｔｉ）、ジルコニウム（Ｚｒ）のうち少なくとも一つが含まれていることが好ましい。
【００２３】
本実施形態に係る正極活物質は、より好ましい具体的な組成が次の式（２）：
Ｌｉ１＋ａＮｉｂＭｎｃＣｏｄＭ２ｅＯ２＋α・・・（２）
（但し、前記式（２）中、Ｍ２は、Ｍｇ、Ａｌ、Ｔｉ、Ｚｒ、Ｍｏ及びＮｂからなる群より選択される少なくとも１種の元素であり、ａ、ｂ、ｃ、ｄ、ｅ及びαは、−０．１≦ａ≦０．２、０．７＜ｂ≦１．０、０≦ｃ＜０．３、０≦ｄ＜０．３、０≦ｅ≦０．２５、ｂ＋ｃ＋ｄ＋ｅ＝１、及び、−０．２≦α≦０．２、を満たす数である。）で表される。
【００２４】
以下、前記式（１）及び（２）におけるａ、ｂ、ｃ、ｄ、ｅ及びαの規定範囲について説明する。
【００２５】
前記式におけるａは、−０．１以上かつ０．２以下とする。ａは、一般式；ＬｉＭ´Ｏ２で表される正極活物質の量論比、すなわちＬｉ：Ｍ´：Ｏ＝１：１：２からのＬｉの過不足量を表している。ここで、Ｍ´は、前記式（１）や（２）におけるＬｉ以外の金属元素を表す。リチウムが少ないほど、充電前の遷移金属の価数が高くなって、リチウムが脱離した時の遷移金属の価数変化の割合が低減され、正極活物質の充放電サイクル特性が向上する。その反面、リチウムが過剰であると、正極活物質の充放電容量は低下する。よって、ａを前記の範囲に規定することで、正極活物質の充放電サイクル特性を向上させ、かつ充放電容量を高くすることができる。より好ましいａの範囲は、−０．０５以上かつ０．１以下である。ａが−０．０５以上であれば、充放電に寄与するのに十分な量のリチウムが確保されるため、正極活物質の高容量化を図ることができる。また、ａが０．１以下であれば、遷移金属の価数変化による電荷補償が十分になされるので、高い充放電容量と、良好な充放電サイクル特性とを両立させることができる。
【００２６】
前記式において、ｂは、０．７を超えかつ１．０以下とする。ニッケルが多いほど、充放電容量を高くするのに有利である。ｂを前記の範囲に規定することで、正極活物質を安定的に高容量化することができる。より好ましいｂの範囲は、０．７５以上かつ０．９５以下である。ｂが０．７５以上であれば、充放電容量がより高くなる。
【００２７】
前記式において、ｃは、０以上かつ０．３未満とする。マンガンが添加されていると、充電によってリチウムが脱離しても層状構造が安定に維持されるようになる。一方、マンガンが過剰であると、ニッケル等の他の遷移金属の割合が低くなり、正極活物質の充放電容量が低下する。よって、ｃを前記の範囲に規定することで、充放電によってリチウムの挿入と脱離とが繰り返されたとしても、正極活物質の結晶構造を安定に維持することが可能になる。よって、高い充放電容量と共に、良好な充放電サイクル特性や、熱的安定性等を得ることができる。より好ましいｃの範囲は、０．０１以上かつ０．１５以下である。ｃが０．０１以上であれば、正極活物質の結晶構造がより安定化する。また、ｃが０．１５以下であれば、ニッケル等の他の遷移金属の割合が高くなるので、正極活物質の充放電容量が損なわれ難くなる。
【００２８】
前記式において、ｄは、０以上かつ０．３未満とする。コバルトが添加されていると、充放電容量が大きく損なわれること無く、充放電サイクル特性が向上する。一方、コバルトが過剰であると、原料費が高価となるので、正極活物質の工業的な生産において不利になる虞がある。よって、ｄを前記の範囲に規定することで、良好な生産性をもって、高い充放電容量と、良好な充放電サイクル特性とを両立させることができる。より好ましいｄの範囲は、０．０１以上かつ０．２５以下である。ｄが０．０１以上であれば、充放電容量や充放電サイクル特性がより向上する。また、ｄが０．２５以下であれば、原料費がより低廉となるので、正極活物質の生産性が良くなる。
【００２９】
前記式において、ｅは、０以上かつ０．２５以下とする。Ｍｇ、Ａｌ、Ｔｉ、Ｚｒ、Ｍｏ及びＮｂからなる群より選択される少なくとも１種の元素（Ｍ２）が添加されていると、正極活物質の電気化学的活性を維持しながらも、結晶構造の安定性や、充放電サイクル特性をはじめとする電極性能を向上させることができる。一方、Ｍ２が過剰であると、ニッケル等の他の遷移金属の割合が低くなり、正極活物質の充放電容量が低下する。よって、ｅを前記の範囲に規定することで、高い充放電容量と、良好な電気化学的特性とを両立させることができる。
【００３０】
前記式において、Ｍ２は、チタンを少なくとも含むことが好ましい。チタンは、正極活物質中において、主に、Ｔｉ３＋又はＴｉ４＋の状態で存在している。チタンは、充電時にＴｉ３＋からＴｉ４＋に酸化され、放電時にＴｉ４＋からＴｉ３＋に還元されることにより、電気化学的に寄与する。すなわち、Ｍ２は、Ｔｉ及びＭ３で構成することができる。ここで、Ｍ３は、Ｍｇ、Ａｌ、Ｚｒ、Ｍｏ及びＮｂからなる群より選択される少なくとも１種の元素を表す。チタンは、量論比のリチウムに対する比率、すなわち前記式における係数を、０を超えかつ０．２５以下とすることが好ましく、０．００５以上かつ０．１５以下とすることがより好ましい。チタンが添加されていると、充放電容量が大きく損なわれること無く、充放電サイクル特性が向上する効果が得られる。一方、チタンが過剰であると、ニッケル等の他の遷移金属の割合が低くなり、正極活物質の充放電容量が低下する。よって、チタンの係数を前記の範囲に規定することで、正極活物質の合成条件を大きく変更すること無く、適正な電極特性を得ることができる。また、チタンは、比較的安価で入手が容易であるため、工業材料として適している。他方、Ｍ３についての係数は、０．１０以上かつ０．２４５以下としてもよい。
【００３１】
前記式において、チタンは、正極活物質が未だ充電及び放電されていない初期状態において、ＸＰＳ（X-ray Photoelectron Spectroscopy；Ｘ線光電子分光）に基くＴｉ３＋とＴｉ４＋の原子比（Ｔｉ３＋／Ｔｉ４＋）が、１．５以上かつ２０以下であることが好ましい。このように電気化学的に寄与するＴｉ３＋をＴｉ４＋の１．５倍から２０倍多く含んでいると、正極活物質の初期状態におけるニッケルがＮｉ３＋からＮｉ２＋に還元されることに起因する充放電容量の低下を効果的に抑制することができる。また、充放電サイクルに伴って正極活物質中にＮｉ２＋が生成されたとき、Ｔｉ３＋がＴｉ４＋に酸化されて電荷補償を担うことで、正極活物質の結晶構造が保たれ易くなる。さらに、正極活物質の表面のニッケルイオンの露出を抑制することができるので、充放電に伴って生じる電解液の分解反応を抑制することができる。なお、原子比（Ｔｉ３＋／Ｔｉ４＋）が、１．５未満であると、ニッケルの還元に起因する充放電容量の低下を十分に抑制することができず、高い充放電容量を実現するのが困難になる虞がある。また、原子比（Ｔｉ３＋／Ｔｉ４＋）が、２０を超えると、正極活物質を焼成するときに焼結による過剰な粒成長を伴うため、充放電容量が低くなる虞がある。
【００３２】
前記式において、αは、−０．２以上かつ０．２以下とする。αは、化学式ＬｉＭ´Ｏ２で表される正極活物質の量論比からの酸素（Ｏ）の過不足量を表している。αが前記の範囲であれば、正極活物質の結晶構造の欠陥は少なく、良好な電気化学的特性が得られる。但し、αは、正極活物質に要求される性能によっては、層状構造をより安定的に維持する観点から、−０．１以上かつ０．１以下であることが好ましい。
【００３３】
本実施形態に係る正極活物質は、例えば、粉末状の形態を採ることができる。粉末状の正極活物質は、個々の粒子が分離したリチウム複合化合物の一次粒子を含んでいてもよく、複数の一次粒子が造粒、焼結等によって結合した二次粒子を含んでいてもよい。二次粒子は、乾式造粒及び湿式造粒のうちのいずれによって造粒されたものであってもよい。造粒手段としては、例えば、スプレードライヤや、転動流動層装置等の造粒機を利用することができる。
【００３４】
正極活物質のＢＥＴ比表面積は、０．２ｍ２／ｇ以上かつ２．０ｍ２／ｇ以下であることが好ましい。一次粒子や二次粒子の集合からなる粉末状の正極活物質のＢＥＴ比表面積がこの範囲であると、正極における正極活物質の充填性が改善し、エネルギー密度がより高い正極を製造することが可能になる。なお、ＢＥＴ比表面積は、例えば、自動比表面積測定装置を用いて測定することができる。
【００３５】
正極活物質の結晶構造は、例えば、Ｘ線回折法（X-ray diffraction；XRD）等によって確認することができる。また、正極活物質の組成は、高周波誘導結合プラズマ（Inductively Coupled Plasma；ICP）発光分光分析、原子吸光分析（Atomic Absorption Spectrometry；AAS）等によって確認することができる。
【００３６】
正極活物質の粒子破壊強度は、５０ＭＰａ以上かつ１００ＭＰａ以下であることが好ましい。正極活物質の一粒子当たりの粒子破壊強度がこの範囲であると、電極を作製する過程で正極活物質の粒子が破壊され難くなり、正極集電体に正極活物質を含む正極合剤スラリーを塗工して正極合剤層を形成するとき、剥がれ等の塗工不良が発生し難くなる。正極活物質の粒子破壊強度は、例えば、微小圧縮試験機を用いて測定することができる。
【００３７】
［正極活物質の製造方法］
本実施形態に係る正極活物質の製造方法は、リチウム二次電池の正極に用いられる正極活物質であって、前記式（１）で表され、層状岩塩型の結晶構造を有するリチウム複合化合物を合成する方法に関する。なお、リチウム複合化合物の好ましい具体的な組成は、前記式（２）で表される。
【００３８】
図１は、本発明の一実施形態に係る正極活物質の製造方法のフロー図である。
図１に示すように、本実施形態に係る正極活物質の製造方法は、混合工程Ｓ１と、焼成工程Ｓ２と、を有している。混合工程Ｓ１を経て原料の化合物から前駆体が調製され、前駆体が焼成工程Ｓ２で焼成されることにより、リチウム二次電池（リチウムイオン二次電池）の正極の材料となり得るリチウム複合化合物が合成される。本実施形態に係る製造方法は、焼成工程Ｓ２を構成する一工程として、焼成前のリチウム複合化合物の前駆体を焼成炉として用いるロータリーキルンで転動させつつ熱処理を行う熱処理工程を少なくとも有している。
【００３９】
混合工程Ｓ１では、リチウムを含む化合物と、正極活物質を組成するＬｉ以外の金属元素を含む化合物とを混合する。リチウムを含む化合物としては、少なくとも炭酸リチウムを用いる。炭酸リチウムは、酢酸リチウム、硝酸リチウム、水酸化リチウム、塩化リチウム、硫酸リチウム等と比較して、供給が安定していて調達性が良く、低廉である。また、融点が高いので、製造装置へのダメージが少なく、工業利用性及び実用性に優れている。
【００４０】
正極活物質を組成するＬｉ以外の金属元素を含む化合物としては、ニッケルを含む化合物や、マンガンを含む化合物や、コバルトを含む化合物や、Ｍ２等の他の金属元素を含む化合物を混合する。
【００４１】
ニッケルを含む化合物としては、例えば、酸化物、水酸化物、炭酸塩、酢酸塩等を用いることができる。これらの中でも、特に、酸化物又は水酸化物を用いることが好ましい。酸化物や水酸化物であれば、炭酸塩や酢酸塩等を用いる場合と異なり、焼成の過程で大量の炭酸ガスを発生することが無いので、ニッケルの割合が高く、高純度を有するリチウム複合化合物を安定的に製造することができる。
【００４２】
マンガンを含む化合物や、コバルトを含む化合物としては、例えば、酸化物、水酸化物、炭酸塩、酢酸塩等を用いることができる。これらの中でも、特に、酸化物、水酸化物、又は、炭酸塩を用いることが好ましい。また、Ｍ２等の他の金属元素を含む化合物としては、例えば、炭酸塩、酸化物、水酸化物、酢酸塩、硝酸塩等を用いることができる。これらの中でも、特に、炭酸塩、酸化物、又は、水酸化物を用いることが好ましい。尚、化合物でなくともニッケル、マンガン、コバルトの金属元素そのものや、その合金を用いることもできる。本発明ではこのような化合物以外を用いる場合も含むものとする。
また、ニッケル、コバルト、マンガン等においては、共沈法にて複合水酸化物として作成したものを用いてもよい。
【００４３】
混合工程Ｓ１では、具体的には、前記式に対応する所定の元素組成比で原料の各化合物を秤量し、各化合物を粉砕及び混合して、各化合物が混和した粉末状の混合物を調製する。各化合物は、均一に混和すると共に粒度も揃える観点から、平均粒径が１μｍ未満となるまで粉砕することが好ましい。化合物を粉砕する粉砕機としては、例えば、ボールミル、ジェットミル、サンドミル等の一般的な精密粉砕機を用いることができる。
また、前述のとおり、共沈法で用いた複合水酸化物であれば、必ずしも１μｍ未満まで粉砕しなくてもよく、前述のリチウムを含む化合物と十分に混合すればよく、このような複合水酸化物とリチウムを含む化合物との混合も、混合工程Ｓ１の別例として挙げることができる。
【００４４】
原料の化合物の粉砕は、湿式粉砕とすることが好ましく、工業的な観点からは、水を分散媒とした湿式粉砕が特に好ましい。湿式粉砕して得られる固液混合物は、例えば、乾燥機を用いて造粒乾燥させてよい。乾燥機としては、例えば、噴霧乾燥機、流動床乾燥機、エバポレータ等を使用することができる。
【００４５】
焼成工程Ｓ２では、混合工程Ｓ１を経て得られた前駆体を焼成して層状構造を有するリチウム複合化合物を得る。焼成工程Ｓ２は、図１に示すように、第１前駆体を形成する第１熱処理工程Ｓ２１と、第２前駆体を形成する第２熱処理工程Ｓ２２と、仕上の熱処理である第３熱処理工程Ｓ２３と、を有することが好ましい。このうち第２熱処理工程Ｓ２２と第３熱処理工程Ｓ２３とは、焼成前のリチウム複合化合物の夫々の前駆体を、焼成炉として用いるロータリーキルンで転動させつつ熱処理を行う熱処理工程を有することが好ましい。尚、図２及び図４に示す構成のロータリーキルンは、これらの熱処理工程のうち、いずれの熱処理工程において使用してもよいが、図２に示す構成のロータリーキルン１Ａは、比較的低温で長時間の熱処理を施す第２熱処理工程Ｓ２２において使用することが好ましく、図４に示す構成のロータリーキルン１Ｂは、酸化反応の仕上げを行う第３熱処理工程Ｓ２３において使用することが好ましい。
【００４６】
まず、ロータリーキルン１Ａについて説明する。
図２は、リチウム二次電池用正極活物質の製造に使用するロータリーキルンの概略構造を示す図である。
図２に示すように、ロータリーキルン１Ａは、炉心管１０Ａと、ヒータ２０Ａと、第１給気系統である内筒管３０Ａと、第２給気系統である給気経路４０Ａと、リフター５０Ａと、を備えている。ロータリーキルン１Ａは、粉末状のリチウム複合化合物の前駆体を被処理物Ｍａとして熱処理を行うために用いられる。
【００４７】
炉心管１０Ａは、中空の略円柱形状を有しており、長手方向の一端側に被処理物Ｍａの投入部、他端側に熱処理物の回収部を有している。炉心管１０の全長は８０００〜１２０００ｍｍ程度、内径は６００〜２０００ｍｍ程度であり、被処理物Ｍａの投入部が回収部よりも上方に位置するように、水平面に対して長手方向に傾斜して設置される。炉心管１０Ａの中央部には全長にわたって内筒管３０Ａが挿入配置されており、その容積は上記炉心管１０Ａの容積の４〜６４％に相当する程度となっている。例えば、内筒管３０Ａが円筒形であれば、その外径は炉心管１０Ａの内径の２０〜８０％相当となり、１２０〜１６００ｍｍ程度の管となる。上記容積が４％未満であると、内筒管径が炉芯管内径の２０％未満と細くなってしまうため加熱中に軟化して内筒管が変形してしまう虞があり好ましくない。また、６４％を超えると内筒管と炉芯管の隙間が狭くなって被処理物Ｍａを十分充填できなくなり好ましくない。好ましくは１０〜６４％、より好ましくは２５〜６４％程度である。従い、リチウム複合化合物の前駆体は、投入部に設置される不図示の粉体投入装置から炉心管１０Ａの内部に投入され、炉心管１０Ａの内部を長手方向に流動して熱処理される。炉心管１０Ａの傾斜角度は、特に限定されないが、通常、０．５〜３°の範囲である。なお、本明細書においては、炉心管１０Ａの長手方向における投入部側を「上流」、回収部側を「下流」とする。
【００４８】
炉心管１０Ａは、不図示のモータ等の動力が駆動ギヤないしローラーを介して連結される。炉心管１０Ａは、このようなモータ等の駆動により、円柱形状の中心軸を回転軸として回転するようになっている。そのため、投入部から炉心管１０Ａに投入されたリチウム複合化合物の前駆体（Ｍａ）は、炉心管１０Ａが回転することにより、炉心管１０Ａの内部を転動しながら流下し、回収部において不図示の粉体回収装置により回収される。炉心管１０Ａの回転速度は、特に限定されないが、通常、０．５〜３ｒｐｍの範囲である。
【００４９】
炉心管１０Ａは、クロムのような有害成分が排出されない材料であれば、Ｆｅ、Ｎｉ、Ｗ、Ｍｏ、Ｔｉ等の金属、或いは、これらの金属を主成分とする合金製であってもよく材料は制限を受けない。但し、ステンレス製やセラミックス製などの高温耐熱材料であることが好ましい。また、長い管となると製造上の制約からステンレス材などの鉄系の高温耐熱材とすることが良い。このとき、図３に示すように、ステンレス材の外層（外殻と言っても良い）１０Ａ１と、金属ニッケル材あるいはニッケル合金材の内層（内殻と言っても良い）１０Ａ２と、からなる二重構造をとることが好ましい。被処理物Ｍａが流動し接触する内殻側をニッケル材とすることで不純物の混入を制限することが出来るし、酸化皮膜を形成し炉心管の酸化を抑制できる。このように内層と外層からなる二重層の構造のほかに、耐熱性の層や、耐酸化性の層、焼成炉として均熱などを目的とした熱伝導性を有する層、破断防止の延性展性を有する層や、剛性の高い強度向上のための層を加えるなど、多層構造を採っても良い。特に、高温耐熱性のステンレス材からなる層を選択することにより、加熱時の強度を保てるため、自重変形を回避することができる。よって、炉心管全体の強度が向上すると共にＦｅ等の不純物の混入も避けられる。さらに、炉心管の内層１０Ａ２の内面と内筒管の外層３０Ａ２の外面においては、Ａｌまたはアルミナをコーティングしたものを用いてもよい。特に、Ａｌは炉心管１０Ａと内筒管３０Ａが金属製のため、密着性が向上しコーティング時の剥離を防止しつつ、かつ、炉内中の酸素と反応してアルミナになることから前駆体と接する面が化学的に安定化し、リチウムとの反応性も抑制できて焼成には好都合である。
【００５０】
ヒータ２０Ａは、炉心管１０Ａの胴周りに設置されている。ヒータ２０Ａは、炉心管１０Ａの長手方向の一部の区間であって、図２に一点鎖線で示される加熱帯域１２０Ａを覆っており、加熱帯域１２０Ａを目標温度まで昇温させることができる。また、ヒータ２０Ａは、加熱帯域１２０Ａよりも上流側の区間であって、図２に二点鎖線で示される所定距離の予熱帯域１１０Ａを、目標温度よりも低い温度に予熱する。そのため、ヒータ２０Ａが稼働している炉心管１０Ａにリチウム複合化合物の前駆体が投入されると、前駆体は、予熱帯域１１０Ａで予熱された後に加熱帯域１２０Ａで目標温度まで加熱されて転動しながら熱処理される。但し、ヒータ２０Ａは、加熱帯域１２０Ａについて均一な熱処理を行える限り、配置位置や機数は特に限定されない。ヒータ２０Ａは、急激な熱処理が進まないように予熱帯域１１０Ａが確保されていれば、一個所に集約して配置してもよいし、複数個所に分けて配置してもよい。
【００５１】
内筒管３０Ａは、炉心管１０Ａの内部に不図示のガス源から酸化性ガスを給気する第１給気系統を構成しており、被処理物Ｍａを熱処理するときに、炉心管１０Ａの内周面側に向けて酸化性ガスを噴射する為に用いられる。内筒管３０Ａは、図３に示すように、金属ニッケル材あるいはニッケル合金材からなる外層（外殻と言っても良い）３０Ａ１と、ステンレス材などの鉄系の高温耐熱材からなる内層（内殻と言っても良い）３０Ａ２と、からなる二重構造をとっている。そして、上述したように炉心管１０Ａの容積の４〜６４％に相当する外径となし、炉心管１０Ａ内の中央部に長手方向の略全長にわたって配置されている。二重管構造を採っているのは炉心管１０Ａと同様の理由で強度向上と不純物の混入を避けるためである。尚、二重層の構造の他に多層構造を採っても良いことは炉心管の場合と同様である。さらに、上記した容積の関係とすることで第１給気系統である内筒管３０Ａを長尺としても変形させずに機能させることができる。さらに炉心管１０Ａ内で被処理物Ｍａが流動する有効体積を減ずることができ、これにより第２給気系統（給気経路）から給気される酸化性ガスの給気量を節約できる。尚かつ、少ない給気量でも被処理物Ｍａの上を流れる流速を維持して被処理物から発生するＣＯ２ガスを効率よく排気することができる。
【００５２】
内筒管３０Ａは、炉心管１０Ａの長手方向に沿って配列し、鉛直下方側に向けて開口した複数の噴射口３２Ａを有している。噴射口３２Ａのそれぞれは、不図示のガス源から圧送される酸化性ガスを、炉心管１０Ａの下方側の内周面に向かってシャワー状に噴射することができる。すなわち、第１給気系統により、転動しつつ熱処理されている前駆体に酸化性ガスが吹き付けられることで、前駆体に酸素が直接的に供給され、酸化反応が効率的に促進されるようになっている。また、前駆体から発生した炭酸ガスが上記酸化性ガスによって舞い上げられて、前駆体の近傍から迅速に排除されるようになっている。つまり、前駆体から発生して炉心管１０Ａ内を滞留している炭酸ガスが前駆体と再反応し、炭酸リチウムが再び生成してリチウム複合化合物の生成を阻害するのが防止される。
【００５３】
内筒管３０Ａは、酸素の給気と炭酸ガスの排気とを効率的に行うと共に、被処理物の粉末の飛散を防止する観点から、酸化性ガスの吹き付け量や吹き付け角度や酸素濃度が調節可能に設けられることが好ましい。例えば、吹き付け量は、第１給気系統のガス流量を調整したり、噴射口３２Ａを開閉自在に設け、噴射口３２Ａの開口数を調整したりすることにより調節することができる。また、吹き付け角度は、内筒管３０Ａを中心軸を回転軸として回動自在に設けることにより調節することができる。例えば、炉心管１０Ａの回転方向に対して順方向又は逆方向に０°を超え４５°以下程度の角度にして噴射させてよい。また、吹き付け角度は、内筒管３０Ａを炉心管１０Ａの内部で水平方向等に移動させることにより調節することができる。例えば、内筒管３０Ａを炉心管１０Ａの中心軸から偏心した位置に静止させて噴射させてよい。また、酸素濃度については、炉心管１０Ａの入口若しくは出口付近、或いは任意の場所に酸素濃度検知手段を設け、検知した酸素濃度が規定値になるように酸素量を監視制御することにより調節することができる。そして、これらの吹き付け量、吹き付け角度、酸素濃度を適宜組み合わせて調節することもできる。なお、酸素濃度検知手段に代えて、或いは併用して二酸化炭素濃度検知手段を設け、検知した二酸化炭素濃度が規定値になるように酸素量を監視制御することにより調節することもできる。
【００５４】
第２給気系統は、被処理物Ｍａを熱処理するときに、炉心管１０Ａの内部に炉心管１０Ａの軸方向に向けて酸化性ガスの気流を発生させる。酸化性ガスは、炉心管１０Ａの上流側から下流側に向けて流しても良いが、炉心管１０Ａの下流側から上流側に向けて流すことが好ましい。ここでは、前記炉心管１０Ａの内層面と内筒管３０Ａの外層面との間の空間をそのまま給気経路４０Ａとしている。即ち、この給気経路４０Ａが被処理物Ｍａが流動する空間となるし、第２給気系統としても機能する。但し、この空間に独立した給気管を挿入して第２給気系統を構成してもよい。この場合、炉心管１０Ａの内部の加熱帯域１２０Ａよりも下流側に配置され、炉心管１０Ａの上流側に向かってガスの吹き出し口が開口していると良い（図４参照）。
給気経路４０Ａは、下流側から上流側に向けて略水平方向に酸化性ガスを流し、酸化性ガスは、加熱帯域１２０Ａや予熱帯域１１０Ａを通過した後に、炉心管１０Ａの上流側に設けられた不図示の排気口から外部に排気される。すなわち、第２給気系統により、炉心管１０Ａの内部に酸化性ガスの気流が形成されることで、熱処理によって前駆体から発生した炭酸ガスが酸化性ガスと共に気流に乗って排気されるようになっている。第２給気系統による酸化性ガスの気流が、前駆体が流下する方向に対向する流れであると、炭酸ガスの濃度が炉心管１０Ａの下流側ほど低くなるため、下流側で熱処理を終える被処理物Ｍａの炭素混入量を確実に低減させることができる。なお、給気経路４０Ａによる酸化性ガスの給気量や給気方向等も適宜調節することができる。
【００５５】
第１給気系統や第２給気系統が給気する酸化性ガスとしては、酸素元素との反応を促進するガスであって酸素ガス、酸素濃縮空気等が用いられる。第１給気系統や第２給気系統が給気する酸化性ガスは、酸素濃度が５０％以上であることが好ましく、８０％以上であることがより好ましく、９０％以上であることがさらに好ましく、１００％であれば特に好ましい。
【００５６】
リフター５０Ａは、炉心管１０Ａの内周面に設けられている。リフター５０Ａは、炉心管１０Ａの内周面の周方向の一部から内側に向けて突出しており、炉心管１０Ａの回転に伴って被処理物Ｍａをかき上げて攪拌する。すなわち、リフター５０Ａによって攪拌されることにより、前駆体の粉末中の表面粉と底部粉とが入れ替わりながら流動し、酸素との接触確率やその均一性が高められると共に、前駆体から発生した炭酸ガスが粉末中の粒子間隙から効率的に排除される。そのため、第１給気系統や第２給気系統が給気する酸化性ガスの下でリフター５０Ａが前駆体を攪拌することにより、酸素の給気と炭酸ガスの排気とが効果的に進み、リチウム複合化合物を生成する固相反応が大きく促進される。
【００５７】
リフター５０Ａは、適宜の形状及び個数で設けることができる。リフター５０Ａは、例えば、炉心管１０Ａの長手方向に延びる羽根状、突条状、パイプ状、角柱状等に設け、炉心管１０Ａの周方向に対しては適宜の間隔で複数配設してよい。リフター５０Ａは、炉心管１０Ａの長手方向について、隙間無く連続していてもよいし、隙間を空けて断続していてもよい。
【００５８】
リフター５０Ａは、炉心管１０Ａの内部の全長にわたって設けられてもよいが、炉心管１０Ａの内周面のうち、熱処理においてヒータ２０Ａにより目標熱処理温度で直接的に加熱される帯域（加熱帯域１２０Ａ）のみに備えられ、加熱帯域１２０Ａよりも上流側や下流側には備えられないことが好ましい。加熱帯域１２０Ａよりも上流側の予熱帯域１１０Ａ等では、炭酸ガスの発生が著しく、このような領域で前駆体の粉末を攪拌すると、前駆体と炭酸ガスとが反応して炭酸リチウムが生成し、リチウム複合化合物の形成反応が妨げられる虞がある。これに対して、リフター５０Ａを加熱帯域１２０Ａのみに備えても、固相反応を十分に促進させることが可能である一方で、加熱帯域１２０Ａよりも上流側や下流側に備えないことにより、必要以上に攪拌された前駆体の微粉が酸化性ガスの気流と共に排出されて回収率が低下する事態を抑制することができる。
【００５９】
次に、ロータリーキルン１Ｂについて説明する。
図４は、上述したように酸化反応の仕上げを行う工程で使用することが好ましいロータリーキルンの概略構造を示す図である。
図４に示すように、ロータリーキルン１Ｂは、炉心管１０Ｂと、ヒータ２０Ｂと、第１給気系統である第１給気管３０Ｂと、第２給気系統である第２給気管４０Ｂと、リフター５０Ｂと、を備えている。即ち、上述のロータリーキルン１Ａとロータリーキルン１Ｂとは、内筒管３０Ａが第１給気管３０Ｂに相当しており、その機能は同じである。また、給気経路４０Ａが第２給気管４０Ｂに相当しており、その機能は同じである。また、その他の構成要素についても基本的に同じであるので符号末尾にＢを付けて同じ構成と機能であることを示している。従って、その説明についても省略する。
【００６０】
以上のロータリーキルン１Ａ、１Ｂによると、酸素の給気、炭酸ガスの排気及び前駆体の給粉が連続的に実施されるため、前駆体の熱処理を短時間で行うことができる。特に、酸素の給気は、閉鎖空間を形成している炉心管１０に対して行われるため、開放空間で熱処理を行う搬送炉等と比較して、低コストで行うことができる。また、第１給気系統は、前駆体に直接的に酸化性ガスを吹き付けるため、高濃度の酸素を前駆体に供給することができるし、前駆体から発生した炭酸ガスを舞い上げて、流動している前駆体から確実に分離排除することができる。また、第２給気系統は、炉心管１０の内部で上方に舞い上げられた炭酸ガスを速やかに炉外に排気するため、熱処理された前駆体が炭酸ガスに接触するのを防止することができる。すなわち、第１給気系統のみでは、前駆体から発生した炭酸ガスが炉心管１０から排出されずに滞留し、第２給気系統のみでは、前駆体の粉末中の粒子間隙に滞留している炭酸ガスが排除され難いところ、第１給気系統と第２給気系統とを併用すると、酸素の給気と炭酸ガスの排気の循環が効率的に継続され、結晶の欠陥や不純物が少ない熱処理物を得ることができる。
【００６１】
次に、焼成工程Ｓ２の詳細について説明する。
【００６２】
焼成工程Ｓ２は、図１に示すように、第１前駆体を形成する第１熱処理工程Ｓ２１と、第２前駆体を形成する第２熱処理工程Ｓ２２と、仕上の熱処理である第３熱処理工程Ｓ２３と、を有することが好ましい。図２に示す構成のロータリーキルン１Ａは、これらの熱処理工程のうち、いずれの熱処理工程において使用してもよいが、上述したように、比較的低温で長時間の熱処理を施す第２熱処理工程Ｓ２２において使用することが好ましく、図４に示す構成のロータリーキルン１Ｂは、酸化反応の仕上げを行う第３熱処理工程Ｓ２３において使用することが好ましい。
【００６３】
第１熱処理工程Ｓ２１では、混合工程Ｓ１で得られた混合物を２００℃以上かつ４００℃以下の熱処理温度で、０．５時間以上かつ５時間以下にわたって熱処理することで第１前駆体を得る。第１熱処理工程Ｓ２１は、混合工程Ｓ１で得られた混合物から、正極活物質の合成反応を妨げる水分等のような気化性が高い成分を除去することを主な目的として行われる。この工程では、炭酸リチウム等の原料の熱分解や不純物の燃焼等に伴って発生した炭酸ガス等が、水分と共に混合物から排除される。第１熱処理工程Ｓ２１において、熱処理温度が２００℃未満であると、不純物の燃焼反応や原料の熱分解反応が不十分となる虞がある。一方、熱処理温度が４００℃を超えると、この工程でリチウム複合化合物の結晶化が進み、水分、不純物等を含むガスの存在下で欠陥が多い結晶構造が形成される虞がある。これに対して、前記の熱処理温度であれば、水分、不純物等が十分に除去され、以降の焼成に適した第１前駆体を得ることができる。
【００６４】
第１熱処理工程Ｓ２１における熱処理温度は、２５０℃以上かつ４００℃以下であることが好ましく、２５０℃以上かつ３８０℃以下であることがより好ましい。熱処理温度がこの範囲内であれば、水分、不純物等を効率的に除去しつつ、この工程における結晶化の進行については抑制することができる。なお、第１熱処理工程Ｓ２１における熱処理時間は、例えば、熱処理温度、混合物に含まれている水分、不純物等の量、水分、不純物等の除去目標等に応じて、適宜の時間とすることができる。
【００６５】
第１熱処理工程Ｓ２１は、適宜の熱処理装置を用いて実施することができる。具体的には、例えば、ローラーハースキルン、トンネル炉、プッシャー炉、ロータリーキルン、バッチ炉等を用いることができる。
【００６６】
第１熱処理工程Ｓ２１は、酸化性ガス雰囲気下で行ってもよいし、非酸化性ガス雰囲気下で行ってもよいし、減圧雰囲気下で行ってもよい。酸化性ガス雰囲気としては、酸素ガス雰囲気及び大気雰囲気のいずれであってもよい。大気雰囲気であれば、熱処理装置の構成を簡略化し、正極活物質の製造コストを削減することができる。また、減圧雰囲気としては、例えば、大気圧以下等のような適宜の真空度の減圧条件であってよい。
【００６７】
第１熱処理工程Ｓ２１は、雰囲気ガスの気流下、又は、ポンプによる排気下で行うことが好ましい。このような雰囲気下で熱処理を行うことにより、混合物から発生するガスを効率的に排除することができる。雰囲気ガスの気流やポンプによる排気の流量は、混合物から発生するガスの体積よりも多くすることが好ましい。混合物から発生するガスの体積は、例えば、混合物に含まれる原料の質量と、その原料から脱離すると見込まれる成分の比率とに基いて、発生するガスの物質量を見積もり、設定している温度条件について算出すればよい。
【００６８】
第２熱処理工程Ｓ２２では、第１熱処理工程Ｓ２１で得た第１前駆体を４５０℃以上かつ９００℃以下の熱処理温度で、０．１時間以上かつ５０時間以下にわたって熱処理することで第２前駆体を得る。第２熱処理工程Ｓ２２は、第１前駆体中のニッケルを２価から３価へと酸化し、層状構造を有するリチウム複合化合物を結晶化させることを主な目的として行われる。すなわち、この工程は、炭酸リチウム（Ｌｉ２ＣＯ３）と、Ｍ´の酸化物（Ｍ´Ｏ）とを反応物として、第１前駆体中のニッケルの酸化反応を伴って層状構造の形成を行う熱処理工程である。第２熱処理工程Ｓ２２において、熱処理温度が４５０℃未満であると、固相反応の反応速度が遅くなって炭酸リチウムが過剰に残留し、第３熱処理工程Ｓ２３において炭酸ガスの発生量が増大する虞がある。一方、熱処理温度が９００℃を超えると、この工程でリチウム複合化合物の粒成長が過剰に進行し、高容量の正極活物質が得られなくなる虞が高い。これに対して、前記の熱処理温度であれば、固相反応が全体で進んでいながら、粗大な結晶粒が少ない第２前駆体を得ることができる。なお、第２熱処理工程Ｓ２２で進行する炭酸リチウムの反応は、次の式（３）で表される。
【００６９】
Ｌｉ２ＣＯ３＋２Ｍ´Ｏ＋０．５Ｏ２→２ＬｉＭ´Ｏ２＋ＣＯ２・・・（３）
【００７０】
第２熱処理工程Ｓ２２における熱処理温度は、６００℃以上とすることがより好ましい。６００℃以上であれば、前記式（３）の反応効率がより向上する。また、第２熱処理工程Ｓ２２における熱処理温度は、８００℃以下とすることがより好ましい。８００℃以下であれば、結晶粒がより粗大化し難くなる。
【００７１】
第２熱処理工程Ｓ２２における熱処理時間は、０．１時間以上かつ５時間以下とすることがより好ましい。熱処理時間を５時間以下とすると、正極活物質の製造に要する時間が短縮され、生産性を向上させることができる。
【００７２】
ニッケルの割合が７０原子％を超える正極活物質に高容量を発現させるためには、特に、ニッケルの価数を２価から３価へ十分に酸化させることが肝要である。２価のニッケルは、層状構造を有するＬｉＭ´Ｏ２において容易にリチウムサイトに置換してしまい、正極活物質の容量を低下させる原因となるからである。そのため、第２熱処理工程Ｓ２２では、第１前駆体を酸素が十分に給気される酸化性雰囲気下で熱処理し、ニッケルの価数を確実に２価から３価へ変化させることが好ましい。また、前記式（３）で発生する炭酸ガスは、式（３）の反応の進行を阻害し、正極活物質の容量を低下させる原因となる。そのため、第２熱処理工程Ｓ２２では、炭酸ガスが滞留し難い気流下で熱処理することが好ましい。
【００７３】
第２熱処理工程Ｓ２２は、具体的には、酸素濃度が９０％以上の酸化性雰囲気とすることが好ましく、酸素濃度が９５％以上の酸化性雰囲気とすることがより好ましく、酸素濃度が１００％の酸化性雰囲気とすることがさらに好ましい。また、第２熱処理工程Ｓ２２は、酸化性ガスによる気流下で行うことが好ましい。酸素濃度が高い酸化性ガスの気流下で熱処理を行うと、ニッケルを確実に酸化させることができるし、前記式（３）で発生する炭酸ガスを確実に排除することができる。
【００７４】
第２熱処理工程Ｓ２２は、第１前駆体を転動させつつ熱処理を行うことが好ましい。第１前駆体を転動させながら熱処理することで、粉末状の第１前駆体と酸素との接触確率を高くすることができ、ニッケル等を十分に酸化させることができる。また、粉末状の第１前駆体が転動することにより、発生した炭酸ガスが粒子間隙に滞留し難くなり、炭酸ガスを効率的に排除して、固相反応を促進させることができる。
【００７５】
第２熱処理工程Ｓ２２は、図２に示す構成のロータリーキルン１Ａを用いて実施する場合、酸化性雰囲気に調整した炉心管１０Ａに第１前駆体を投入し、第１給気系統、第２給気系統及びヒータ２０Ａを作動させて、炉心管１０Ａを所定の回転速度で回転させながら行う。すなわち、酸素濃度９０％以上の酸素雰囲気に調整したロータリーキルン１Ａの炉心管１０Ａ内で上流側から下流側に向けて転動しつつ流下する第１前駆体に第１給気系統（内筒管３０Ａ）により酸化性ガスを吹き付けると共に、第１前駆体から発生する炭酸ガスを第２給気系統（給気経路４０Ａ）による酸化性ガスの気流で排気しながら、所定の熱処理温度及び熱処理時間で熱処理を行う。第１前駆体から発生する炭酸ガスは、炉心管１０Ａ内の上流側の側面に設けた排気口を通じて炉心管１０Ａの軸方向から排出することが好ましい。また、第１給気系統による酸化性ガスの吹き付け量、吹き付け角度及び酸素濃度のうちの少なくとも一つを、第１前駆体の投入量、熱処理温度、雰囲気の酸素濃度、炉心管１０Ａの回転速度等に応じて調節して熱処理を行うことが好ましい。但し、第２熱処理工程Ｓ２２は、上述の通り第１前駆体から発生する大量の炭酸ガスが反応の阻害要因となることを抑制することを主な目的としている。出来るだけこの第２熱処理工程Ｓ２２で炭酸ガスを出し切り、炉心管１０Ａ内からも効率的に排出しておくことが、一連の工程を進める上で好ましい。このようなことから、第２熱処理工程Ｓ２２は、炭酸ガスの排出を行う第２給気系統の重要性が高い工程である。よって、第２熱処理工程Ｓ２２では、少なくとも給気経路４０Ａによる酸化性ガスの給気量、吹き出しの圧力等を調節することが好ましく、これら第２給気系統の調節と第１給気系統の調節の両方を行うことがより好ましい。
【００７６】
第３熱処理工程Ｓ２３では、第２熱処理工程Ｓ２２で得た第２前駆体を７００℃以上かつ９００℃以下の熱処理温度で熱処理することで層状構造を有するリチウム複合化合物を得る。第３熱処理工程Ｓ２３は、第２前駆体中のニッケルを２価から３価へと十分に酸化させると共に、層状構造を有するリチウム複合化合物の結晶粒を成長させることを主な目的として行われる。すなわち、この工程は、第２前駆体中のニッケルの酸化反応とリチウム複合化合物の結晶粒の粒成長を行う熱処理工程である。第３熱処理工程Ｓ２３において、熱処理温度が７００℃未満であると、リチウム複合化合物の粒成長が速やかに進まない虞がある。一方、熱処理温度が９００℃を超えると、リチウム複合化合物の粒成長が過剰に進行したり、層状構造が分解して２価のニッケルが生成されたりして、高容量の正極活物質が得られなくなる虞が高い。これに対して、前記の熱処理温度であれば、高容量のリチウム複合化合物を効率的に得ることができる。
【００７７】
第３熱処理工程Ｓ２３は、熱処理時間が、０．１時間以上かつ５０時間以下であることが好ましく、０．５時間以上かつ５時間以下であることがより好ましい。第３熱処理工程Ｓ２３において、酸素分圧が低いと、ニッケルの酸化反応を促進させるために熱が必要となる。したがって、第３熱処理工程Ｓ２３において第２前駆体への酸素供給が不十分である場合、熱処理温度を上昇させる必要が生じる。ところが、熱処理温度を上昇させると層状構造の分解が不可避となるため、高容量のリチウム複合化合物を得ることができなくなる。これに対して、熱処理時間が０．１時間以上であれば、第２前駆体を酸素と十分に反応させることができる。
【００７８】
第３熱処理工程Ｓ２３は、具体的には、酸素濃度が９０％以上の酸化性雰囲気とすることが好ましく、酸素濃度が９５％以上の酸化性雰囲気とすることがより好ましく、酸素濃度が１００％の酸化性雰囲気とすることがさらに好ましい。また、第３熱処理工程Ｓ２３は、酸化性ガスによる気流下で行うことが好ましい。酸素濃度が高い酸化性ガスの気流下で熱処理を行うと、雰囲気中の酸素分圧が低下し難くなり、熱処理温度を上昇させ無くともニッケルを確実に酸化させることができる。
【００７９】
第３熱処理工程Ｓ２３は、第２前駆体を静置させて熱処理を行ってもよいし、転動させつつ熱処理を行ってもよい。第２前駆体を転動させながら熱処理することで、粉末状の第２前駆体と酸素との接触確率を高くすることができ、ニッケル等を十分に酸化させることができる。また、粉末状の第２前駆体が転動することにより、リチウム複合化合物がより均一に焼成される利点がある。
【００８０】
第３熱処理工程Ｓ２３は、図４に示す構成のロータリーキルン１Ｂを用いて実施する場合、酸化性雰囲気に調整した炉心管１０Ｂに第２前駆体を投入し、第１給気系統、第２給気系統及びヒータ２０Ｂを作動させて、炉心管１０を所定の回転速度で回転させながら行う。すなわち、酸素濃度９０％以上の酸素雰囲気に調整したロータリーキルン１Ｂの炉心管１０Ｂ内で上流側から下流側に向けて転動しつつ流下する第２前駆体に第１給気管３０Ｂにより酸化性ガスを吹き付けると共に、第２前駆体から発生する炭酸ガスを第２給気管４０Ｂによる酸化性ガスの気流で排気しながら、所定の熱処理温度及び熱処理時間で熱処理を行う。第２前駆体から発生する炭酸ガスは、炉心管１０Ｂ内の上流側の側面に設けた排気口を通じて炉心管１０Ｂの軸方向から排出することが好ましい。また、第１給気系統による酸化性ガスの吹き付け量、吹き付け角度及び酸素濃度のうちの少なくとも一つを、第２前駆体の投入量、熱処理温度、雰囲気の酸素濃度、炉心管１０Ｂの回転速度等に応じて調節して熱処理を行うことが好ましい。但し、第３熱処理工程Ｓ２３は、上述の通り十分な酸化と結晶粒の成長を主な目的としている。そのため、第３熱処理工程Ｓ２３は、酸化性ガスの吹き付けを行う第１給気系統の重要性が高い工程である。よって、第３熱処理工程Ｓ２３では、第２熱処理工程Ｓ２２と同様に、第１給気系統と第２給気系統の両方の調節を行ってもよいが、第１給気系統の調節を行う一方、第２給気系統の調節を行わず、第２給気系統を既定の条件で作動させてもよい。
【００８１】
第３熱処理工程Ｓ２３は、第２熱処理工程Ｓ２２の終了後に、第２熱処理工程Ｓ２２で使用した雰囲気ガスを完全に排気し、新たな雰囲気ガスを導入して行うことが好ましい。また、第２熱処理工程Ｓ２２及び第３熱処理工程Ｓ２３の両方を、例えば図２に示す構成のロータリーキルン１Ａを用いて実施する場合、単一機のロータリーキルン１Ａを用いて第２熱処理工程Ｓ２２を行った後、同一のロータリーキルン１Ａを用いて第３熱処理工程Ｓ２３を行ってもよいし、複数機のロータリーキルン１Ａを用いて第２熱処理工程Ｓ２２及び第３熱処理工程Ｓ２３のそれぞれを順に行ってもよいし、単一機のロータリーキルン１Ａにおいて第２熱処理工程Ｓ２２及び第３熱処理工程Ｓ２３を一時に連続的に行ってもよい。
【００８２】
以上のリチウム二次電池用正極活物質の製造方法によると、焼成前のリチウム複合化合物の前駆体を、第１給気系統及び第２給気系統を備えるロータリーキルン１Ａ、１Ｂで転動させつつ酸化性雰囲気下で熱処理を行うため、前駆体に効率良く酸素を給気し、また、前駆体から発生した炭酸ガスを効率良く排除することができる。そのため、ニッケルを含む前駆体の焼成を短時間で効率的に行うことができ、純度が高く、高い充放電容量を示す正極活物質を短時間の工程時間で製造することができる。短時間の熱処理により、熱処理コスト、雰囲気ガスの供給コストが削減されるので、正極活物質を低コストで工業的に量産することが可能である。
【００８３】
なお、本発明の実施形態は、上記した第１、第２、第３の熱処理工程にとらわれることなく、少なくとも焼成工程において上述した焼成炉、例えばロータリーキルン１Ａを用いることを要旨とするものである。焼成工程において用いるロータリーキルン１Ａは、本発明の趣旨を逸脱しない範囲で、構造、形状、寸法等の構成を、適宜、変更して適用することができる。例えば、バッチ式の炉心管であってもよいし、第１給気管３０Ａや給気経路４０Ａの高さや長手方向の位置、形状、長さ寸法、幅寸法、径寸法、本数等は、図２等に示される構成に限定されるものではなく、その配置や構造等は、適宜、設計変更して適用することが可能である。また、第１給気系統（内筒管３０Ａ、第１給気管３０Ｂ）及び第２給気系統（給気経路４０Ａ、第２給気管４０Ｂ）は、ガス源を個々に有していてもよいし、ガス源を互いに共有していてもよい。さらに、第１給気系統（同上）及び第２給気系統（同上）のそれぞれは、単一系統が備えられていてもよいし、複数系統が備えられていてもよい。また、内筒管３０Ａや第１給気管３０Ｂは、単一の管が複数の噴射口３２を有していてもよいし、複数の管のそれぞれが噴射口３２を有していてもよい。炉心管の入口及び／又は出口に酸素濃度検知手段や二酸化炭素濃度検知手段を有していてもよい。
【実施例】
【００８４】
以下、実施例を示して本発明について具体的に説明するが、本発明の技術的範囲はこれに限定されるものではない。
【００８５】
（実施例１）
正極活物質の出発原料として、炭酸リチウム、水酸化ニッケル、炭酸コバルト、炭酸マンガンを用意した。これら出発原料を、原子比でＬｉ：Ｎｉ：Ｃｏ：Ｍｎが、１．０４：０．８０：０．１５：０．０５となるように秤量し、混合工程Ｓ１を実施した。具体的には、出発原料の総重量が２０ｍａｓｓ％となるようにイオン交換水を加えて混合し、ビーズミルにて粉砕混合を実施した。得られた固液混合物は、スプレードライヤを用いて乾燥し、原料混合粉を得た。
【００８６】
次に、得られた原料混合粉をアルミナ製の焼成容器に充填し、ローラーハースキルンにより大気雰囲気下において３６０℃で１時間の熱処理（第１熱処理工程Ｓ２１）を行って第１前駆体を得た。この熱処理により、原料混合粉が吸湿した水分の除去だけでなく、水酸化ニッケルの熱分解と、各炭酸塩の部分的な熱分解とがなされ、ある程度の炭酸ガス（ＣＯ２）が除去された。
【００８７】
次に、得られた第１前駆体を図２に示すロータリーキルン１Ａに投入し、回転している炉心管１０Ａ内で、内筒管３０Ａと給気経路４０Ａによる給気を行いながら、６５０℃で３．５時間の熱処理を行なった。その後、図４に示すロータリーキルン１Ｂに被処理物を投入して７５５℃で０．７時間の熱処理（第２熱処理工程Ｓ２２）を行なって第２前駆体を得た。即ち、第２熱処理工程Ｓ２２を計２回にわたって行った。この時、ロータリーキルン１Ａでは炉心管１０Ａの、管全長Ｌ１＝１０５００ｍｍ、管内径Ｄ１＝８２０ｍｍ、容積Ｖ１＝５．５５ｍ３、内筒管３０Ａの管全長Ｌ２＝１０５００ｍｍ、管外径Ｄ２＝４８０ｍｍ、容積Ｖ２＝１．９０ｍ３、Ｖ２／Ｖ１＝０．３４（３４％）、Ｄ２／Ｄ１＝０．５９とし、また炉心管１０Ａの内層（内殻）は金属ニッケル材製、外層（外殻）はステンレス材製とし、内筒管３０Ａの内層（内殻）をステンレス材製、外層(外殻)を金属ニッケル材製とし、被熱処理物Ｍａの接粉部は金属ニッケルで占められる構成とした。また、ロータリーキルン１Ｂではアルミナ製の炉心管１０Ｂを用いた。次に、この第２前駆体を、ロータリーキルン１Ｂに再投入して８８０℃で０．７時間の熱処理（第３熱処理工程Ｓ２３）を行って、Ｌｉ１．０Ｎｉ０．８０Ｃｏ０．１５Ｍｎ０．０５Ｏ２の組成を有するリチウム複合化合物（正極活物質）を得た。そして、得られた正極活物質中に残留している未反応の炭酸リチウム量及び水酸化リチウム量と、正極活物質の比表面積とを測定した。測定結果を表１に示す。
【００８８】
次に、得られた正極活物質を正極材料として、以下の手順でリチウム二次電池を作製した。はじめに、正極活物質と、結着剤と、導電材とを混合し、正極合剤スラリーを調製した。そして、調製した正極合剤スラリーを、正極集電体である厚さ２０μｍのアルミ箔に塗布し、１２０℃で乾燥させた後、電極密度が２．０ｇ／ｃｍ３となるようにプレスで圧縮成形し、これを直径１５ｍｍの円盤状に打ち抜いて正極を作製した。また、負極材料として金属リチウムを用いて負極を作製した。そして、作製した正極及び負極と、非水電解液とを用いて、リチウム二次電池を作製した。非水電解液としては、体積比が３：７となるようにエチレンカーボネートとジメチルカーボネートとを混合した溶媒に、終濃度が１．０ｍｏｌ／ＬとなるようにＬｉＰＦ６を溶解させた溶液を用いた。
【００８９】
次に、作製したリチウム二次電池について、以下の手順で初回の放電容量を測定した。はじめに、充電電流を０．２ＣＡとして、充電終止電圧４．３Ｖまで定電流、定電圧で充電した。その後、放電電流を０．２ＣＡとして、放電終止電圧２．５Ｖまで定電流で放電し、そのときの放電電流量から放電容量を求めた。その結果を表１に示す。
【００９０】
（実施例２）
実施例１で得た正極活物質の粒子表面に残存している余剰のＬｉを洗浄除去するため、正極活物質１０ｇを、吸引濾過装置に設置した孔径０．２μｍのメンブレンフィルタ上に敷き詰めた後、純水５ｍＬを注入して吸引濾過を行い濾過ケーキを得た。得られた濾過ケーキをアルミナボートに充填し、２４０℃で１４時間の真空乾燥を行って乾燥した。そして、得られた正極活物質中に残留している炭酸リチウム量及び水酸化リチウム量と、正極活物質の比表面積とを測定した。また、得られた正極活物質を用いて、実施例１と同様にリチウム二次電池を作製し、充電終止電圧を４．２Ｖに変更した以外は実施例１と同様に放電容量を求めた。炭酸リチウム量及び水酸化リチウム量と比表面積と放電容量の測定結果を表１に示す。
【００９１】
（実施例３）
正極活物質４０ｇ、純水２０ｍＬを用いた以外は実施例２と同様にして、余剰のＬｉを洗浄除去した正極活物質を得た。そして、得られた正極活物質中に残留している未反応の炭酸リチウム量及び水酸化リチウム量と、正極活物質の比表面積とを測定した。また、得られた正極活物質を用いて、実施例１と同様にリチウム二次電池を作製し、充電終止電圧を４．２Ｖに変更した以外は実施例１と同様に放電容量を求めた。炭酸リチウム量及び水酸化リチウム量と比表面積と放電容量の測定結果を表１に示す。
【００９２】
【表１】
2019075253.tif 000003
【００９３】
（実施例４）
正極活物質の出発原料として、炭酸リチウム、水酸化ニッケル、炭酸コバルト、炭酸マンガンに加えてチタニアを用意し、これら出発原料を、原子比でＬｉ：Ｎｉ：Ｃｏ：Ｍｎ：Ｔｉが、１．０４：０．９０：０．０５：０．０２：０．０３となるように秤量した以外は実施例１と同様にして原料混合粉、及び第１前駆体を得た。
【００９４】
また、実施例１と同様に第２前駆体を得た後、熱処理温度を８２０℃とした以外は実施例１と同様に第３熱処理を行い、正極活物質を得た。
【００９５】
得られた正極活物質中に残留している未反応の炭酸リチウム量及び水酸化リチウム量と、正極活物質の比表面積、及び放電容量を実施例１と同様に測定した結果を表２に示す。
【００９６】
（比較例１）
実施例４で得た第１前駆体を、静置炉を用いて第２熱処理および第３熱処理した。第２熱処理は６５０℃で１０時間、および７５５℃で２時間、第３熱処理は８２０℃で２時間とした。得られた正極活物質を実施例１と同様に評価した結果を表２に示す。
【００９７】
【表２】
2019075253.tif 000004
【００９８】
ロータリーキルン１Ａ、１Ｂによって、リチウム複合化合物の形成反応を十分に進行させることができている。また、液相反応の進行により比表面積が低下してなく、固相反応が確実に進行していることが分かる。加えて、ロータリーキルン１Ａ、１Ｂは、第１給気系統及び第２給気系統を具備していることから、静置炉と比較しても、ニッケルの酸化反応が短時間に十分に行われていると考えられる。また、酸素ガスの供給量も少なくて済んでいる。
【００９９】
なお、以上の実施例とは異なる組成や熱処理温度で、同様の手順で正極活物質を調製したところ、第１給気系統及び第２給気系統を具備しているロータリーキルン１Ａ、１Ｂにより、炭酸リチウムの残留量が低減され、ニッケルが十分に酸化しているとみられる正極活物質が得られた。よって、本発明に係る方法は、正極活物質の組成比や熱処理条件に大きく依存すること無く適用できるといえる。
【符号の説明】
【０１００】
Ｓ１  混合工程
Ｓ２  焼成工程
Ｓ２１  第１熱処理工程
Ｓ２２  第２熱処理工程
Ｓ２３  第３熱処理工程
１Ａ、１Ｂ  ロータリーキルン（焼成炉）
１０Ａ、１０Ｂ  炉心管
２０Ａ、２０Ｂ  ヒータ
３０Ａ  内筒管
３０Ｂ  第１給気管
３２Ａ、３２Ｂ  噴射口
４０Ａ  給気経路
４０Ｂ  第２給気管
５０Ａ、５０Ｂ  リフター
１１０Ａ、１１０Ｂ  予熱帯域
１２０Ａ、１２０Ｂ  加熱帯域
Ｍａ  被処理物
【図１】
2019075253.tif 000005
【図２】
2019075253.tif 000006
【図３】
2019075253.tif 000007
【図４】
2019075253.tif 000008